FR 3086461 A1 20200327 FR 1858617 A 20180922 Laminât de cellules photovoltaïques et procédé de fabrication associé La présente invention concerne le domaine des modules photovoltaïques. Plus particulièrement, la présente invention concerne des modules photovoltaïques laminés. Par 5 ailleurs, la présente invention se rapporte également à un procédé de fabrication d'un tel laminât constituant le module photovoltaïque. Du fait de la réduction du stock des énergies fossiles et de l'augmentation de la pollution générée par la consommation de ces énergies fossiles, on se tourne de plus en plus vers des ressources d'énergies renouvelables et la consommation d'énergie dans une 10 logique de développement durable. Cette tendance conduit naturellement à privilégier les énergies renouvelables telles que l'énergie solaire. Il est désormais classique d'installer des panneaux photovoltaïques notamment sur les toitures des entreprises, des bâtiments publics, ou simplement sur les toits des habitations particulières pour fournir de l'énergie aux équipements de l'habitation en question. 15 La composition des modules photovoltaïques doit être suffisamment fine pour limiter leurs poids et leurs encombrements, ce qui permet par exemple de les embarquer sur un véhicule, d'être intégrés à la structure d'un véhicule, ou d'être intégrés à des structures légères de bâtiments. De façon à s'adapter à des endroits très divers et de fonctionner tout en étant soumis à des agressions climatiques, des vibrations et des 20 contraintes mécaniques en général sur de longues périodes, parfois plus de vingt ans. Les modules doivent posséder ainsi une structure suffisamment résistante tout en étant légère. Pour résoudre ces contraintes, il est connu d'encapsuler des cellules photovoltaïques dans des couches d'encapsulation comportant une résine polymérisable afin d'assurer la liaison entre les différentes couches composant le module photovoltaïque sans l'habituelle plaque 25 de verre pour les modules standards qui alourdit le module photovoltaïque. Comme cela, les cellules photovoltaïques sont protégées tant d'un point de vue mécanique que des conditions extérieures, de l'air, de l'eau et des rayonnements ultra-violets. En outre, la forme du support peut varier de façon sensible, et notamment présenter une surface de réception incurvée. Il est donc nécessaire de pouvoir adapter la forme du 30 module photovoltaïque à celle du support. De façon générale, lors de la conception et de la fabrication d'un module photovoltaïque encapsulé, également appelé laminé, on cherche à assurer au module photovoltaïque l'ensemble des propriétés suivantes : - épaisseur minimale, 2 - légèreté, - déformabilité, - flexibilité, - translucidité, - étanchéité, - fiabilité, - robustesse. Toutefois, il a été constaté que les résines de type éthylène-acétate de vinyle (EVA) ou de type époxy, utilisées pour encapsuler les cellules photovoltaïques du laminât, ont tendance à jaunir du fait de leur exposition aux rayonnements ultra-violet, ce qui diminue les rendements de conversion dans le temps du laminât, notamment lorsque ces résines forment une couche avant d'encapsulation, c'est-à-dire la couche du laminât destinée à être traversée en premier par les rayons lumineux du soleil. On connaît des documents US 2013/0133726, US 9312425, US 9035172, et WO 2014/081999, l'utilisation d'une résine d'encapsulation de type polyoléfine. Ces documents précisent que les polyoléfines ne jaunissent pas au fur et à mesure de leur exposition aux rayonnements ultraviolets, ce qui permet notamment de prévenir les pertes de rendements de conversion des modules photovoltaïques. Cependant, les différents modules photovoltaïques décrits dans ces documents présentent une résistance aux chocs ou aux déformations assez limitée pouvant être préjudiciable à l'intégrité des cellules et de ces modules photovoltaïques dans le temps. La présente invention a pour objectif de pallier au moins partiellement aux inconvénients de l'art antérieur exposés ci-dessus, en proposant un laminât dont les 25 rendements de conversion et l'intégrité ne s'altèrent pas dans le temps. Un autre objectif de la présente invention est de proposer un procédé de fabrication d'un tel laminât. Afin d'atteindre au moins partiellement au moins un des objectifs précités, la 30 présente invention a pour objet un laminât de cellules photovoltaïques comprenant au moins : - une couche de cellules photovoltaïques connectées entre elles, et 3 - une couche frontale et une couche arrière d'encapsulation de la couche de cellules photovoltaïques, lesdites couches frontale et arrière d'encapsulation prenant la couche de cellules photovoltaïques en sandwich, la couche frontale d'encapsulation comprenant au moins une première résine 5 d'encapsulation comprenant au moins une polyoléfine, et en ce que la couche arrière d'encapsulation comprend au moins un tissu de fibres de verre et une deuxième résine d'encapsulation. L'utilisation d'une résine d'encapsulation à base de polyoléfine, au moins pour la couche frontale d'encapsulation permet de prévenir le jaunissement de cette dernière et 10 donc la diminution des rendements de conversion de ce module photovoltaïque. Par ailleurs, la combinaison de la résine d'encapsulation avec un tissu de fibres de verre pour la couche arrière d'encapsulation permet de conférer au laminât une résistance aux chocs et donc de garantir l'intégrité de ce laminât dans le temps. 15 Le laminât selon la présente invention peut présenter en outre une ou plusieurs des caractéristiques suivantes prises seules ou en combinaison. L'au moins une polyoléfine comprise dans la première résine d'encapsulation peut être choisie parmi les polyoléfines linéaires ou les polyoléfines ramifiées. Selon un mode de réalisation particulier, la polyoléfine peut être choisie parmi le 20 polyéthylène, le polyéthylène ramifié, le polyéthylène linéaire basse densité, le polyéthylène linéaire haute densité, le polypropylène. La polyoléfine peut notamment être choisie parmi les copolymères d'éthylèneoctène ou encore d'éthylène-butène. La première résine d'encapsulation peut présenter une viscosité complexe 25 inférieure à 10000 Pa.s à 90°C. L'au moins une polyoléfine de la première résine d'encapsulation peut présenter un pourcentage massique en oxygène et en azote inférieur à 5 % dans sa chaîne principale ou dans sa chaîne linéaire. La première résine d'encapsulation peut présenter une résistivité volumique d'au 30 moins 101511.cm. La polyoléfine de la première couche peut comprendre un antioxydant tel qu'une amine encombrée stabilisatrice de lumière (HALS). La polyoléfine peut présenter une densité comprise entre 0,83 et 0,93. 4 De manière alternative ou en complément, la polyoléfine peut présenter une dureté en échelle de mesure Shore A comprise entre 48 et 100. De manière optionnelle, la polyoléfine peut présenter une dureté en échelle de mesure Shore D comprise entre 10 et 50. 5 De manière alternative ou en complément, la polyoléfine peut présenter une résistance en traction comprise entre 2 MPa et 30 MPa. De manière optionnelle, la polyoléfine peu présenter un allongement en traction supérieur à 300 %, et notamment compris entre 600 % et 850 %. La deuxième résine d'encapsulation peut être choisie parmi les résines éthylène-10 acétate de vinyle (EVA), les résines époxy, les résines polyoléfines. La deuxième résine d'encapsulation peut présenter une viscosité complexe inférieure à 10000 Pa.s à 90°C. La première et la deuxième résines d'encapsulation peuvent avoir la même composition chimique. 15 Selon un aspect, la couche frontale d'encapsulation peut comporter en outre au moins un tissus de fibres de verre. Le tissu de fibres de verre de la couche arrière ou de la couche frontale d'encapsulation peut présenter une densité de fibres comprise entre 50 g/m2 et 500 g/m2, et notamment comprise entre 100 g/m2 et 300 g/m2. 20 Les fibres de verre composant le tissus de fibres de verre présentent un diamètre compris entre 0,01 mm et 0,1 mm. Les fibres de verre peuvent comporter des fonctions silanol. La couche frontale d'encapsulation peut présenter une transmittance supérieure ou égale à 80 %, de préférence supérieure à 90 %, pour les longueurs d'ondes comprises entre 25 315 nm et 1200 nm. Le laminât peut comporter une feuille arrière disposée au contact de la couche arrière d'encapsulation, ladite feuille arrière comprenant une ou plusieurs couches. Au moins une couche de la feuille arrière peut comprendre un polymère hydrophobe. 30 Le polymère hydrophobe peut être un polymère fluoré choisi parmi les polyfluorures de vinylidène (PVDF), les polyfluorures de vinyle (PVF), les polytétrafluoroéthylènes (PTFE), les éthylène tétrafluoroéthylènes (ETFE). 5 Le polymère hydrophobe peut être choisi parmi les polypropylènes (PP), les sulfures de polyphénylènes (PPS), les polyesters, les polycarbonates, les oxydes de polyphénylènes (PPO), les polyéthylène téréphtalates (PET), les polyuréthanes, les acryliques, ou les silicones. 5 Le laminât peut présenter une couche avant transparente disposée au contact de la couche frontale d'encapsulation, ladite couche avant étant configurée pour conférer au laminât des propriétés anti-encrassement et/ou des propriétés anti-réfléchissantes et/ou des propriétés hydrophobes. La couche avant peut être formée par un film ou un vernis. 10 Le film de la couche avant peut être constitué d'un matériau choisi parmi les polyfluorures de vinylidène (PVDF), les polyfluorures de vinyle (PVF), les éthylènes tétrafluoroéthylènes (ETFE), les polyéthylènes téréphtalates (PET), les polyuréthanes, les acryliques, les silicones, les polycarbonates (PC), ou encore les polyméthacrylates de méthyle (PMMA). 15 Le vernis de la couche avant peut être un vernis à base polymérique de type polyuréthane, acrylique, polyester, ou encore silicone. La présente invention a également pour objet un procédé de fabrication d'un laminât tel que défini précédemment, le procédé comprenant les étapes suivantes : 20 - préparation d'un empilement de couches comprenant au moins : - une couche frontale d'encapsulation, comprenant au moins une première résine d'encapsulation comprenant au moins une polyoléfine, - une couche des cellules photovoltaïques, et - une couche arrière d'encapsulation, comprenant une deuxième résine d'encapsulation et un tissu de fibres de verre, - introduction de l'empilement de couches dans une chambre de lamination d'un four de lamination, - tirage sous vide, afin d'aspirer l'air à l'intérieur de la chambre de lamination et entre les différentes couches de l'empilement, - compression de l'empilement de couches afin de former le laminât, - chauffage de la chambre de lamination à une température prédéterminée afin de permettre un déclenchement d'une réaction de polymérisation de la première et de la deuxième résines d'encapsulation, 6 - ventilation de la chambre de lamination, et - extraction du laminât de la chambre de lamination. Le procédé de fabrication peut comprendre en outre une ou plusieurs des 5 caractéristiques suivantes prises seules ou en combinaison. Selon un mode de réalisation particulier, le tissu de fibres de verre de la couche arrière d'encapsulation peut être imprégné avec la deuxième résine d'encapsulation lors d'une étape de pré-imprégnation préalable à l'étape de préparation de l'empilement de couches. 10 Selon un aspect, la feuille arrière peut être laminée avec l'empilement de couches lors de l'étape de compression de l'empilement de couches. Selon cet aspect, l'empilement de couches comprend en outre la feuille arrière disposée au contact de la couche arrière d'encapsulation de manière à ce que la couche arrière d'encapsulation est prise en sandwich entre la feuille arrière et la couche de cellules 15 photovoltaïques. Selon un autre aspect, la feuille arrière peut être disposée sur la couche arrière d'encapsulation après l'étape d'extraction du laminât de la chambre de lamination. Selon une variante, la couche avant peut être disposée sur la couche frontale d'encapsulation après l'étape d'extraction du laminât de la chambre de lamination. 20 La couche avant et/ou la feuille arrière peut être disposée sur la couche frontale d'encapsulation, respectivement sur la couche arrière d'encapsulation, après l'étape d'extraction du laminât de la chambre de lamination par une des techniques suivantes : trempage, impression, dépôt physique en phase vapeur, dépôt chimique en phase vapeur, revêtement, ou encore collage. 25 Selon une autre variante, la couche avant peut être laminée avec l'empilement de couches lors de l'étape de compression de l'empilement de couches. Selon cette autre variante, l'empilement de couches comprend en outre la couche avant disposée au contact de la couche frontale d'encapsulation de manière à ce que la couche frontale d'encapsulation est prise en sandwich entre la couche avant et la couche de 30 cellules photovoltaïques. 7 D'autres caractéristiques et avantages de la présente invention apparaîtront plus clairement à la lecture de la description suivante, fournie à titre illustratif et non limitatif et des dessins annexés dans lesquels : - la figure 1 est une représentation schématique de dessus d'un laminât 5 - la figure 2 est une représentation schématique en coupe transversale du laminât de la figure 1 selon un mode de réalisation particulier, - la figure 3 est une représentation schématique en coupe transversale du laminât de la figure 1 selon une variante, - la figure 4 est une représentation schématique en coupe transversale du laminât de 10 la figure 1 selon une autre variante, - la figure 5 est une représentation schématique en coupe transversale du laminât de la figure 1 selon encore une autre variante, et - la figure 6 est une représentation schématique d'un organigramme illustrant différentes étapes d'un procédé de fabrication du laminât de la figure 1. 15 Les éléments identiques sur les différentes figures portent les mêmes références numériques. Les réalisations suivantes sont des exemples. Bien que la description se réfère à un ou plusieurs modes de réalisation, ceci ne signifie pas nécessairement que chaque 20 référence concerne le même mode de réalisation, ou que les caractéristiques s'appliquent uniquement à un seul mode de réalisation. De simples caractéristiques de différents modes de réalisation peuvent également être combinées et/ou interchangées pour fournir d'autres réalisations. Dans la description suivante, on peut indexer certains éléments ou paramètres, 25 comme par exemple premier élément ou deuxième élément ainsi que premier paramètre et deuxième paramètre, ou encore premier critère et deuxième critère, etc. Dans ce cas, il s'agit d'un simple indexage pour différencier et dénommer des éléments proches mais non identiques et on peut aisément interchanger de telles dénominations sans sortir du cadre de la présente description. Cette indexation n'implique pas non plus un ordre dans le temps 30 pour apprécier tel ou tel critère. Dans la description suivante, on entend par « couche frontale », la surface du laminât exposée en premier aux rayons solaires à l'état installé du laminât. De même, on entend par « couche arrière » dans la description suivante, la couche opposée à la couche frontale, 8 c'est-à-dire la surface qui est impactée en dernier par les rayons solaires lors de leur passage à travers le laminât à l'état installé du laminât. Ensuite, on entend par « polyoléfine » dans la description suivante, un polymère 5 aliphatique saturé, synthétique issu de la polymérisation d'une oléfine, comme l'éthylène ou ses dérivés par exemple, une telle polyoléfine peut également être dénommée polyalcène. D'autre part, en référence aux figures 2 à 4, les différentes couches composant un laminât 1 sont espacées les une des autres. Cette représentation est uniquement réalisée 10 pour mieux identifier les différentes couches. A l'état livré du laminât 1, les différentes couches représentées sont en contact les unes avec les autres. En référence aux figures 1 à 5, il est représenté un laminât 1 de cellules photovoltaïques. Le laminât 1 comprend au moins une couche de cellules photovoltaïques 3 15 connectées entre elles et une couche frontale 5 et une couche arrière 7 d'encapsulation de la couche de cellules photovoltaïques 3. Les couches frontale 5 et arrière 7 d'encapsulation prennent la couche de cellules photovoltaïques 3 en sandwich. La couche de cellules photovoltaïques 3 peut être composée de cellules photovoltaïques en silicium, comme par exemple en silicium monocristallin, multicristallin, 20 ou encore en couches minces. De manière alternative, d'autres types de cellules photovoltaïques peuvent également être utilisées pour former cette couche de cellules photovoltaïques 3, comme par exemple des cellules photovoltaïques organiques. La couche frontale d'encapsulation 5 comprend au moins une première résine 25 d'encapsulation 53. Afin que le laminât 1 présente de bon rendements de conversion, le couche frontale d'encapsulation 5 présente une transmittance supérieure ou égale à 80 %, de préférence supérieure à 90 %, pour les longueurs d'ondes comprises entre 315 nm et 1200 nm. En effet, il est nécessaire que cette couche frontale d'encapsulation 5 présente une transmittance élevée pour certaines longueurs d'onde du spectre solaire, et en 30 particulier la partie utile du spectre solaire pour la conversion photovoltaïque, pour ne pas nuire aux rendements de conversion du laminât 1. 9 La première résine d'encapsulation 53 comprend au moins une polyoléfine. L'utilisation d'une polyoléfine dans la couche frontale d'encapsulation 5 permet de prévenir la jaunissement de cette dernière et donc la baisse des rendements de conversion du laminât 1. De plus, les polyoléfines sont hydrophobes et présentent une grande inertie 5 chimique aux solvants, aux acides et aux bases, ce qui permet une bonne protection de la couche de cellules photovoltaïques 3 encapsulée et contribue à l'intégrité du laminât 1 dans le temps. Plus particulièrement, la polyoléfine peut être choisie parmi les polyoléfines linéaires ou les polyoléfines ramifiées. Selon les différents modes de réalisation représentés 10 en référence aux figures 1 à 5, la polyoléfine peut être choisie parmi le polyéthylène, le polyéthylène ramifié, le polyéthylène linéaire basse densité, le polyéthylène linéaire haute densité, le polypropylène. La polyoléfine peut notamment être choisie parmi les copolymères d'éthylène-octène ou encore d'éthylène-butène. De manière optionnelle, la polyoléfine de la première résine d'encapsulation 53 peut 15 comprendre un antioxydant tels qu'une amine encombrée stabilisatrice de lumière (HALS). La présence d'un antioxydant permet de prévenir l'oxydation de la polyoléfine et permettre à cette dernière de conserver ses différentes propriétés physiques, et notamment de flexibilité et de résistance à la traction. Selon le mode de réalisation particulier de la figure 1, la polyoléfine de la première 20 résine d'encapsulation 53 présente une densité comprise entre 0,83 et 0,93. Une telle densité pour la polyoléfine permet de limiter la masse de la couche frontale d'encapsulation 5, ce qui permet notamment de limiter la masse du laminât 1. D'autre part, cette polyoléfine présente une dureté en échelle de mesure Shore A comprise entre 48 et 100 et une dureté en échelle de mesure Shore D comprise entre 10 et 50. Selon la définition 25 des normes ISO 868 et 7619 l'échelle de mesure Shore A est utilisée pour les matériaux mous et l'échelle de mesure Shore D est utilisée pour les matériaux durs. De telles duretés pour la polyoléfine permettent de protéger les cellules photovoltaïques 3 des chocs ou des impacts que ces dernières peuvent être amenées à subir une fois ce laminât 1 installé ou encore lors du transport ou du stockage de ce laminât 1. Par ailleurs, la polyoléfine 30 composant la première résine d'encapsulation 53 présente une résistance en traction comprise entre 2 et 30 MPa et un allongement en traction supérieur à 300 %, et notamment compris entre 600 % et 850 %. De telles propriétés de traction permettent à la 10 couche frontale d'encapsulation 5 d'être déformable et de conférer des propriétés de flexibilité au laminât 1, comme cela est développé plus en détail ultérieurement. D'autre part, la couche arrière d'encapsulation 7 comprend au moins un tissu de 5 fibres de verre 71 et une deuxième résine d'encapsulation 73. La deuxième résine d'encapsulation 73 peut être choisie parmi les résines éthylène-acétate de vinyle (EVA), les résines époxy, les résines polyesters, les résines polyuréthane, les résines acrylique, ou encore les résines polyoléfines. L'utilisation de résines EVA ou époxy pour la deuxième résine d'encapsulation 73 n'est pas problématique car cette couche 10 arrière d'encapsulation 7 peut être traversée par les rayons lumineux après la couche de cellules photovoltaïques 3. Selon un mode de réalisation particulier, la première 53 et la deuxième 73 résines d'encapsulation peuvent avoir la même composition chimique. Cela permet notamment de s'affranchir de problèmes de compatibilité chimique entre ces première 53 et deuxième 73 résines d'encapsulation qui pourrait nuire à leur adhérence et 15 donc à l'encapsulation de la couche de cellules photovoltaïques 3 du laminât 1 et de simplifier la logistique industrielle. Par ailleurs, la première 53 et la deuxième 73 résines d'encapsulation peuvent présenter une viscosité complexe inférieure à 10000 Pa.s à 90°C. La valeur de la viscosité complexe est un critère important pour la performance et la fiabilité du laminât 1. En effet, 20 si cette dernière est trop importante, la première 53 et la deuxième 73 résine d'encapsulation ne pourra pas facilement diffuser dans les fibres du tissus de fibres de verre 51, 71 ou encore entre les cellules photovoltaïques et donc assurer la transparence de de la couche arrière d'encapsulation 7, ou encore le contact avec les cellules photovoltaïques 3, ce qui pourrait être préjudiciable à l'intégrité du laminât 1. 25 De plus, et également afin d'éviter les risques de fissures de la première résine d'encapsulation 53, et de la deuxième résine d'encapsulation 73 lorsque celle-ci est composée d'une polyoléfine, la polyoléfine présente un pourcentage massique en oxygène et en azote inférieur à 5 % dans sa chaîne principale ou dans sa chaîne linéaire, c'est-à-dire que le pourcentage massique combiné d'oxygène et d'azote dans la polyoléfine est inférieur 30 à 5 %. De plus, lorsque la deuxième résine d'encapsulation 73 est une polyoléfine, cette dernière peut présenter les mêmes caractéristiques physiques que celle de la première résine d'encapsulation 53 énoncées précédemment. 11 D'autre part, les première 53 et deuxième 73 résines d'encapsulation présentent une résistivité volumique d'au moins 10' fl.cm. Ces première 53 et deuxième 73 résines d'encapsulation correspondent donc à des isolants. En effet, pour prévenir les court-circuits entre les différentes cellules photovoltaïques de la couche de cellules 5 photovoltaïques 3, il est nécessaire que les première 53 et deuxième 73 résines d'encapsulation soient des isolant car elles sont en contact avec les cellules photovoltaïques 3 du laminât 1. Par ailleurs, le tissu de fibres de verre 71 de la couche arrière d'encapsulation 7 10 présente une densité de fibres comprise entre 50 g/m2 et 500 g/m2, et notamment comprise entre 100 g/m2 et 300 g/m2. La densité du tissu de fibres de verre permet à la deuxième résine d'encapsulation 73 de diffuser à travers ce tissus de fibres de verre 71 au cours du procédé de fabrication de ce laminât 1 et également de protéger la couche de cellules photovoltaïques 3 d'éventuels chocs, impacts, ou encore déformations qu'elle 15 pourrait subir au cours du transport du laminât 1, de son installation ou encore au cours de son fonctionnement comme ce laminât 1 est destiné à être installé en extérieur. Ainsi, ce tissu de fibres de verre 71 permet d'assurer l'intégrité physique du laminât 1 dans le temps. Ce tissu de fibres de verre 71 peut par exemple être réalisé en verre de type E, en verre de type ECR, ou encore en verre de type AR. Ces différents verres présentent une 20 bonne résistance à la chaleur et aux attaques chimiques, une bonne stabilité thermique et des propriétés de résistance en tension et en compression satisfaisantes pour permettre leur utilisation comme composant du laminât 1. D'autre part, les fibres de verre composant le tissu de fibres de verre 71 peuvent présenter une diamètre compris entre 0,01 mm et 0,1 mm. 25 Par ailleurs, les fibres de verre composant le tissus de fibres de verre 71 peuvent présenter des fonctions silanol, et notamment lorsque la deuxième résine d'encapsulation 73 est une polyoléfine. En effet, les groupements silanol présentent une bonne affinité chimique avec les polyoléfines, ce qui permet entre autre de renforcer la cohésion de la deuxième résine d'encapsulation 73 avec le tissus de fibres de verre 71 et donc avec les 30 cellules photovoltaïques 3. Selon le mode de réalisation particulier de la figure 5, la couche frontale d'encapsulation 5 peut comporter au moins un tissus de fibres de verre 51. Ce tissus de fibres de verre 51 de la couche frontale d'encapsulation 5 peut présenter les mêmes 12 propriétés physico-chimiques que le tissus de fibres de verre 71 de la couche arrière d'encapsulation 7 décrites précédemment. Par ailleurs, la présence de ce tissus de fibres de verre 51 contribue également à améliorer la résistance de ce laminât 1 aux impacts que celui-ci peut être amené à subir lorsqu'il est installé par exemple sur le toit d'un bâtiment. 5 En référence aux figures 2 à 4, les couches frontale 5 et arrière 7 d'encapsulation présentent une épaisseur pouvant être comprise entre 0,05 mm et 3 mm. Une telle épaisseur des couches frontale 5 et arrière 7 d'encapsulation permet l'obtention d'un laminât 1 de faible épaisseur, ce qui permet notamment de limiter les coûts liés à son 10 stockage ou encore à son transport. Par ailleurs, les différents éléments constitutifs de ce laminât 1 présentent des masses légères, ce qui permet d'obtenir un laminât 1 de masse faible, typiquement inférieure ou égale à 5 kg/m2. Par exemple, pour un laminât 1 présentant une longueur de 1200 mm et une largeur de 526 mm, un tel laminât 1 présente une masse de 3,16 kg ce qui représente une masse par unité de surface de 5,00 kg/m2, ou 15 encore pour un laminât présentant une longueur de 2030 mm et une largeur de 800 mm un tel laminât 1 présente une masse de 6,9 kg ce qui représente une masse par unité de surface de 4,24 kg/m2. De plus, un tel laminât 1 présente des propriétés de flexibilité qui permettent également de faciliter son transport ainsi que son installation. On entend ici par flexible un élément qui, lors de l'application d'un certain rayon de courbure, ne perd pas 20 son intégrité physique ou ses performances électriques. Plus particulièrement, un élément flexible ici est un élément qui ne se fissure pas lorsqu'on lui applique un certain rayon de courbure, et plus particulièrement au sens de la présente description l'élément doit supporter sans dommage un rayon de courbure de 100 cm. 25 Selon le mode de réalisation particulier des figures 1, 2 et 5, le laminât 1 présente uniquement la couche frontale 5 et la couche arrière 7 d'encapsulation et la couche de cellules photovoltaïques 3. Selon une variante représentée en référence à la figure 3, le laminât 1 peut comporter une feuille arrière 9 disposée au contact de la couche arrière d'encapsulation 7. 30 La feuille arrière 9 peut comprendre une ou plusieurs couches. Cette feuille arrière peut conférer au laminât 1 des propriétés additionnelles ou renforcer certaines des propriétés des première 53 et deuxième 73 résines d'encapsulation. Par exemple, au moins une couche de la feuille arrière 9 comprend un polymère hydrophobe afin d'améliorer la 13 résistance à l'humidité du laminât 1. Ce polymère hydrophobe peut être un polymère fluoré choisi parmi les polyfluorures de vinylidène (PVDF), les polyfluorures de vinyle (PVF), les polytétrafluoroéthylènes (PTFE), les éthylène tétrafluoroéthylènes (ETFE), ou encore être choisi parmi les polypropylènes (PP), les sulfures de polyphénylènes (PPS), les polyesters, 5 les polycarbonates, les oxydes de polyphénylènes (PPO), les polyéthylène téréphtalates (PET), les polyuréthanes, les acryliques, ou les silicones. Selon une autre variante, représentée en référence à la figure 4, le laminât 1 peut présenter une couche avant 11 transparente disposée au contact de la couche frontale d'encapsulation 5. On entend ici par transparente, le fait que cette couche avant 11 10 présente une transmittance supérieure ou égale à 80 %, de préférence supérieure ou égale à 90 %, pour les longueurs d'onde comprises entre 315 nm et 1200 nm. La couche avant 11 est configurée pour conférer au laminât 1 des propriétés anti-encrassement et/ou des propriétés anti-réfléchissantes et/ou des propriétés hydrophobes par exemple. La couche avant 11 peut être formée par un film ou un vernis par exemple. Le film de la couche avant 15 11 peut être constitué d'un matériau choisi parmi les polyfluorures de vinylidène (PVDF), les polyfluorures de vinyle (PVF), les éthylènes tétrafluoroéthylènes (ETFE), les polyéthylènes téréphtalates (PET), les polyuréthanes, les acryliques, les silicones, les polycarbonates (PC), ou encore les polyméthacrylates de méthyle (PMMA). Par ailleurs, le vernis de la couche avant 11 peut être un vernis à base polymérique de type polyuréthane, 20 acrylique, polyester, ou encore silicone. Par ailleurs, selon une variante non représentée ici, le laminât 1 peut présenter la feuille arrière 9 et la couche avant 11. En référence aux différents modes de réalisation particuliers représentés en référence aux figures 2 à 4, la présence de la feuille arrière 9 ou encore de la couche avant 25 11 n'altèrent pas les propriétés de flexibilité du laminât 1. De plus, cette feuille arrière 9 ou encore cette couche avant 11 sont de faible épaisseur, ce qui permet entre autre de conserver un laminât 1 dont l'épaisseur peut rester inférieure à 5 mm et présentant également une masse inférieure ou égale à 5 kg/m2 pour un laminât présentant des dimensions telles qu'énoncées précédemment. 30 En référence à la figure 6, il est représenté un organigramme schématisant un procédé de fabrication 100 du laminât 1 décrit précédemment 14 Le procédé de fabrication 100 comprend une étape de préparation El d'un empilement de couches comprenant au moins une couche frontale d'encapsulation 5, une couche des cellules photovoltaïques 3, et une couche arrière d'encapsulation 7 telles que décrites précédemment. 5 Le procédé de fabrication 100 met ensuite en oeuvre une étape d'introduction E2 de l'empilement de couches dans une chambre de lamination d'un four de lamination, puis une étape de tirage sous vide E3, afin d'aspirer l'air à l'intérieur de la chambre de lamination et entre les différentes couches de l'empilement. Cette étape de tirage sous vide E3 peut par exemple être réalisée à l'aide d'une pompe à vide. A la fin de cette étape de 10 tirage sous vide E3, la pression à l'intérieur de la chambre de lamination peut être inférieure à 20 mbar, et notamment de l'ordre de 1 mbar. L'évacuation de l'air de l'intérieur de la chambre de lamination permet notamment de prévenir la formation de bulles dans les première 53 et deuxième 73 résines d'encapsulation lors de leur réaction de polymérisation. Cette étape de tirage sous vide E3 peut faire l'objet d'un pré-chauffage afin 15 de dégazer plus rapidement les composés volatils du laminât 1. Lorsqu'un tel pré-chauffage est réalisé, la température à l'intérieur de la chambre de lamination reste inférieure à la température de polymérisation des première 53 et deuxième 73 résines d'encapsulation. Par exemple, la température à l'intérieur de la chambre de lamination lors de cette étape de pré-chauffage peut être de l'ordre de 50°C. 20 Une fois cette pression atteinte à l'intérieur de la chambre de lamination, le procédé de fabrication 100 met en oeuvre une étape de compression E4 de l'empilement de couches afin de former le laminât 1. Pour ce faire la chambre de lamination peut présenter une plaque mobile configurée pour venir comprimer l'empilement de couches. Une fois cette pression appliquée sur l'empilement de couches, le procédé de 25 fabrication 100 met en oeuvre une étape de chauffage E5 de la chambre de lamination à une température prédéterminée afin de permettre un déclenchement d'une réaction de polymérisation de la première 53 et de la deuxième 73 résines d'encapsulation. Cette température prédéterminée correspond à la température de polymérisation de la (ou des) résine(s) d'encapsulation choisie(s). Par ailleurs, au cours de cette étape de chauffage E5, la 30 pompe à vide est maintenue en fonctionnement de manière à aspirer les fumées et les vapeurs qui pourraient être produites au cours de la réaction de polymérisation des première 53 et deuxième 73 résines d'encapsulation. 15 Après une durée prédéterminée, par exemple de l'ordre de 5 minutes, la pompe à vide est stoppée et le procédé met en oeuvre une étape de ventilation E6 de la chambre de lamination, puis une étape d'extraction E7 du laminât 1 obtenu de la chambre de lamination. 5 Selon un mode de réalisation particulier et de manière optionnelle, le tissu de fibres de verre 71 de la couche arrière d'encapsulation 7, et/ou le tissus de fibres de verre 51 de la couche frontale d'encapsulation 5 lorsqu'il est présent, peut être imprégné respectivement avec la deuxième résine d'encapsulation 73 ou la première résine 10 d'encapsulation 53. Pour ce faire, le procédé de fabrication 100 peut comprendre une étape de pré-imprégnation E0 préalable à l'étape de préparation El de l'empilement de couches. En effet, il peut être possible d'avoir des tissus de fibres de verre 51, 71 déjà imprégnés avec la première 53 ou la deuxième 73 résine d'encapsulation. Ainsi, il est possible de diminuer les temps nécessaires à la réalisation ce procédé de fabrication 100. 15 Afin d'obtenir les laminâts 1 représentés en référence aux figures 3 et 4, la feuille arrière 9 et/ou la couche avant 11 peuvent être laminées avec l'empilement de couches lors de l'étape de compression E4 de l'empilement de couches lorsque les matériaux constitutifs de la feuille arrière 9 ou de la couche avant 11 présentent des températures de fusion 20 pouvant suffisantes pour résister à l'étape de chauffe E5 de l'empilement de couches, ou encore pour que ces matériaux constitutifs ne subissent pas de dégradation thermique liée à cette étape de chauffe E5. Pour cela, l'empilement de couches peut comprendre en outre la feuille arrière 9 disposée au contact de la couche arrière d'encapsulation 7 de manière à ce que la couche 25 arrière d'encapsulation 7 est prise en sandwich entre la feuille arrière 9 et la couche de cellules photovoltaïques 3, ou encore l'empilement de couches peut comprendre en outre la couche avant 11 disposée au contact de la couche frontale d'encapsulation 5 de manière à ce que la couche frontale d'encapsulation 5 est prise en sandwich entre la couche avant 11 et la couche de cellules photovoltaïques 3. 30 De manière alternative, la feuille arrière 9 peut être disposée sur la couche arrière d'encapsulation 7 lors d'une étape de dépôt de la couche arrière E8 postérieure à l'étape d'extraction E7 du laminât flexible 1 de la chambre de lamination, ou encore la couche avant 11 peut être disposée sur la couche frontale d'encapsulation 5 lors d'une étape de 16 dépôt de la couche avant E8' postérieure à l'étape d'extraction E7 du laminât flexible 1 de la chambre de lamination. Selon cette alternative, les étapes de dépôt de la couche arrière E8 ou de la couche avant E8' peuvent être réalisées après l'étape d'extraction E7 du laminât flexible 1 de la 5 chambre de lamination par une des techniques suivantes : trempage, impression, dépôt physique en phase vapeur, dépôt chimique en phase vapeur, revêtement, ou encore collage. Les modes de réalisations particuliers décrits ci-dessus sont donnés à titre illustratif et non limitatif. En effet, il est tout à fait possible pour l'homme de l'art de modifier 10 l'épaisseur des couches frontale 5 et arrière 7 d'encapsulation sans sortir du cadre de la présente invention. Par ailleurs, l'homme de l'art pourra utiliser d'autres matériaux constitutifs de la couche avant 11, de la feuille arrière 9, de la deuxième résine d'encapsulation 73, du tissu de fibres de verre 71 sans sortir de la présente invention. De même, l'homme de l'art pourra utiliser d'autres polyoléfines pour la première résine 15 d'encapsulation 53 que les différentes polyoléfines spécifiques décrites dans cette description sans sortir du cadre de la présente invention. Ainsi, l'obtention d'un laminât 1 dont les pertes de rendement de conversion sont prévenues et dont l'intégrité physique dans le temps est assurée est possible grâce au 20 laminât 1 comprenant au moins pour sa couche frontale d'encapsulation 5 une première résine d'encapsulation REVENDICATIONS1. Laminât (1) de cellules photovoltaïques comprenant au moins : - une couche de cellules photovoltaïques (3) connectées entre elles, et - une couche frontale (5) et une couche arrière (7) d'encapsulation de la couche de cellules photovoltaïques (3), lesdites couches frontale (5) et arrière (7) d'encapsulation prenant la couche de cellules photovoltaïques (3) en sandwich, caractérisé en ce que la couche frontale d'encapsulation (5) comprend au moins une première résine d'encapsulation (53) comprenant au moins une polyoléfine, et en ce que la 10 couche arrière d'encapsulation (7) comprend au moins un tissu de fibres de verre (71) et une deuxième résine d'encapsulation (73). 2. Laminât (1) selon la revendication précédente, caractérisé en ce que l'au moins une polyoléfine comprise dans la première résine d'encapsulation (53) est choisie parmi les 15 polyoléfines linéaires ou les polyoléfines ramifiées. 3. Laminât (1) selon l'une quelconque des revendications précédentes, caractérisé en ce que la première résine d'encapsulation (53) présente une viscosité complexe inférieure à 10000 Pa.s à 90°C. 4. Laminât (1) selon l'une quelconque des revendications précédentes, caractérisé en ce que l'au moins une polyoléfine de la première résine d'encapsulation (53) présente un pourcentage massique en oxygène et en azote inférieur à 5 % dans sa chaîne principale ou dans sa chaîne linéaire. 5. Laminât (1) selon l'une quelconque des revendications précédentes, caractérisé en ce que la première résine d'encapsulation (53) présente une résistivité volumique d'au moins 10' u.cm. 30 6. Laminât (1) selon l'une quelconque des revendications précédentes, caractérisé en ce que la première résine d'encapsulation (53) présente une transmittance supérieure ou égale à 80 %, de préférence supérieure à 90 %, pour les longueurs d'ondes comprises entre 315 nm et 1200 nm. 20 25 18 7. Laminât (1) selon l'une quelconque des revendications précédentes, caractérisé en ce que la deuxième résine d'encapsulation (73) est choisie parmi les résines éthylène-acétate de vinyle (EVA), les résines époxy, les résines polyoléfines. 5 8. Laminât (1) selon l'une quelconque des revendications précédentes, caractérisé en ce que la couche frontale d'encapsulation (5) comporte en outre au moins un tissus de fibres de verre (51). 9. Laminât (1) selon l'une quelconque des revendications précédentes prise en combinaison avec la revendication 8, caractérisé en ce que le tissu de fibres de verre (51, 71) des couches frontale (5) et arrière (7) d'encapsulation présente une densité de fibres comprise entre 50 g/m2 et 500 g/m2, et notamment comprise entre 100 g/m2 et 300 g/m2. 10. Procédé de fabrication (100) d'un laminât (1) selon l'une quelconque des revendications précédentes, caractérisé en ce qu'il comprend les étapes suivantes : - préparation (E1) d'un empilement de couches comprenant au moins : a une couche frontale d'encapsulation (5), comprenant au moins une première résine d'encapsulation (53) comprenant au moins une polyoléfine, une couche des cellules photovoltaïques (3), et une couche arrière d'encapsulation (7), comprenant une deuxième résine d'encapsulation (73) et un tissu de fibres de verre (71), - introduction (E2) de l'empilement de couches dans une chambre de lamination d'un four de lamination, - tirage sous vide (E3), afin d'aspirer l'air à l'intérieur de la chambre de lamination et entre les différentes couches de l'empilement - compression (E4) de l'empilement de couches, - chauffage (ES) de la chambre de lamination à une température prédéterminée afin de permettre un déclenchement d'une réaction de polymérisation de la première (53) et de la deuxième (73) résines d'encapsulation, - ventilation (E6) de la chambre de lamination, et - extraction (E7) du laminât (1) de la chambre de lamination. 19 11. Procédé de fabrication (100) selon la revendication 10, caractérisé en ce que le tissu de fibres de verre (71) de la couche arrière d'encapsulation (7) est imprégné avec la deuxième résine d'encapsulation (73) lors d'une étape de pré-imprégnation (E0) préalable à l'étape de préparation (El) de l'empilement de couches.